(57)【要約】【課題】シリカ多量配合系での分散性および加工性を改善し、また耐摩耗性およびウェット性能の向上を図ったタイヤトレッド用ゴム組成物を提供する。【解決手段】特定スチレン−ブタジエン共重合体ゴム（ＳＢＲ）３０〜６０重量部、天然ゴム（ＮＲ）またはポリイソプレンゴム（ＩＲ）１０〜３０重量部、ブタジエンゴム（ＢＲ）２５〜４５重量部、およびこれらゴム成分の総量１００重量部に対してシリカ５０〜１００重量部を含むタイヤトレッド用ゴム組成物であって、前記ＢＲは、重量平均分子量５００，０００〜１，０００，０００の高分子量ＢＲと重量平均分子量６，０００〜６０，０００の低分子量ＢＲとが溶媒中でプリブレンドされており、かつ当該低分子量ＢＲが全ＢＲ量の２０〜４０重量％含まれていることを特徴とするタイヤトレッド用ゴム組成物。【選択図】　　　なし【特許請求の範囲】
【請求項１】
スチレン量２０〜４０重量％、ビニル量３０〜７５重量％を含み、重量平均分子量が５００，０００〜１，５００，０００で、ガラス転移温度が−４０〜−２０℃であるスチレン−ブタジエン共重合体ゴム（ＳＢＲ）３０〜６０重量部、天然ゴム（ＮＲ）またはポリイソプレンゴム（ＩＲ）１０〜３０重量部、ブタジエンゴム（ＢＲ）２５〜４５重量部、およびこれらゴム成分の総量１００重量部に対してシリカ５０〜１００重量部を含むタイヤトレッド用ゴム組成物であって、前記ＢＲは、重量平均分子量５００，０００〜１，０００，０００の高分子量ＢＲと重量平均分子量６，０００〜６０，０００の低分子量ＢＲとが溶媒中でプリブレンドされており、かつ当該低分子量ＢＲが全ＢＲ量の２０〜４０重量％含まれていることを特徴とするタイヤトレッド用ゴム組成物。
【請求項２】
前記シリカのＮ２ＳＡが１００〜３００ｍ２／ｇであって、当該シリカと更に含まれるカーボンブラックの総量がゴム成分１００重量部当たり６０〜１００重量部である請求項１に記載のタイヤトレッド用ゴム組成物。
【発明の詳細な説明】
【０００１】
【発明の属する技術分野】
本発明は、タイヤトレッド用ゴム組成物、更に詳細には、シリカ多量配合系での分散性および加工性を改善し、また耐摩耗性およびウェット性能の向上を図ったタイヤトレッド用ゴム組成物に関する。
【０００２】
【従来の技術】
従来より、シリカを配合することによりウェット性能を向上させる技術（例えば、特開平１１−１２４４７４号、特開平１１−２６９３０５号および特開平１３−１７２４３２号公報）はよく知られている。しかしながら、シリカを多量に配合すると、その分散が難しく、不良分散塊が多くなる。この結果、耐摩耗性が悪化し易く、また、期待するウェット性能が発現しないという問題がある。
【０００３】
また、ＳＢＲやＢＲ等の低分子量ポリマーを配合することによって、氷上および湿潤路面におけるグリップ性能を改善する技術（例えば、特開２００１−１１２３７号公報）、物性の変化を抑制する技術（例えば、特開平６−２７８４１０号公報）およびロール加工性を改善する技術（例えば、特開平１０−５３６７１号公報）が提案されている。しかしながら、これらの従来技術において、シリカを多量に配合したゴム組成物でも、その分散性および加工性が改善されるという知見は無く、勿論タイヤ性能が向上するという記述もない。
【０００４】
【発明が解決しようとする課題】
したがって、本発明では、シリカ多量配合系でのゴム組成物における分散性および加工性を改善し、また当該ゴム組成物の耐摩耗性およびウェット性能の向上を図ったタイヤトレッド用ゴム組成物を提供することを目的とする。
【０００５】
【課題を解決するための手段】
本発明によれば、スチレン量２０〜４０重量％、ビニル量３０〜７５重量％を含み、重量平均分子量が５００，０００〜１，５００，０００で、ガラス転移温度が−４０〜−２０℃であるスチレン−ブタジエン共重合体ゴム（ＳＢＲ）３０〜６０重量部、天然ゴム（ＮＲ）またはポリイソプレンゴム（ＩＲ）１０〜３０重量部、ブタジエンゴム（ＢＲ）２５〜４５重量部、およびこれらゴム成分の総量１００重量部に対してシリカ５０〜１００重量部を含むタイヤトレッド用ゴム組成物であって、前記ＢＲは、重量平均分子量５００，０００〜１，０００，０００の高分子量ＢＲと重量平均分子量６，０００〜６０，０００の低分子量ＢＲとが溶媒中でプリブレンドされており、かつ当該低分子量ＢＲが全ＢＲ量の２０〜４０重量％含まれていることを特徴とするタイヤトレッド用ゴム組成物が提供される。
【０００６】
【発明の実施の形態】
本発明では、シリカ多量配合系において、特定のＳＢＲ，ＮＲまたはＩＲ、および特定のＢＲを特定比率で含むゴム組成物において、当該ＢＲ成分として特定配合比の高分子量ＢＲと低分子量ＢＲとを予め溶液中でブレンドしたプリブレンドＢＲを特定量配合することで、高シリカ配合系の当該ゴム組成物のシリカ分散性および加工性が改善され、またその耐摩耗性およびウェット性能の向上も達成できることを見出したものである。
【０００７】
本発明のタイヤトレッド用ゴム組成物におけるゴム成分には、スチレン量２０〜４０重量％、ビニル量３０〜７５重量％を含み、重量平均分子量が５００，０００〜１，５００，０００で、ガラス転移温度が−４０〜−２０℃であるスチレン−ブタジエン共重合体ゴム（ＳＢＲ）３０〜６０重量部、天然ゴム（ＮＲ）またはポリイソプレンゴム（ＩＲ）１０〜３０重量部、ブタジエンゴム（ＢＲ）２５〜４５重量部からなるゴム配合物が使用され、ここで、当該ブタジエンゴム（ＢＲ）としては、重量平均分子量で５００，０００〜１，０００，０００の高分子量ＢＲと重量平均分子量で６，０００〜６０，０００の低分子量ＢＲとを、この低分子量ＢＲが全ＢＲの２０〜４０重量％の量で含まれるように溶媒中でプリブレンドしたＢＲが用いられる。これら種類のゴム成分の選定、配合量の特定およびプリブレンドＢＲの使用は、本発明のシリカ多量配合系のゴム組成物について所期の目的を達成する上で重要な要件である。
【０００８】
本発明のタイヤトレッド用ゴム組成物では、補強剤として上記ブレンドゴム成分１００重量部に対して５０〜１００重量部のシリカが配合された、高配合シリカゴム組成物として使用されることが特徴である。シリカ配合量が少ないと、期待されるウェット性能が発揮できず、シリカ配合量が多過ぎると、混練が困難となる。シリカの好ましい配合量は、ゴム成分の総重量１００重量部当たり６０〜９０重量部である。このシリカとしては、各種のシリカを使用することができるが、特に、沈降シリカの使用が好ましい。また、このシリカとカーボンブラックを併用することが好ましく、その場合の総量は、ゴム成分１００重量部当たり６０〜１００重量部であることがよく、シリカとしては、Ｎ２ＳＡが１００〜３００ｍ２／ｇのものが好ましく使用される。
【０００９】
本発明のタイヤトレッド用ゴム組成物には、前記した成分に加えて、加硫または架橋剤、加硫または架橋促進剤、シランカップリング剤、各種オイル、老化防止剤、可塑剤などのタイヤ用ゴムに一般に配合されている各種配合剤を配合することができ、かかる配合剤は一般的な方法で混練、加硫してゴム組成物とし、加硫または架橋するのに使用することができる。これら配合剤の配合量も、本発明の目的に反しない限り、一般的な配合量とすることができる。
【００１０】
【実施例】
以下、実施例および比較例によって本発明を更に説明するが、本発明の技術的範囲をこれらの実施例によって限定するものでないことは言うまでもない。
【００１１】
試験サンプルの作製
以下の表１に示す各例の配合において、硫黄と加硫促進剤を除く成分を１．７リットルの密閉型ミキサーにて５分間混合した後、ミキサーよりゴム組成物を放出した。このゴム組成物をシリカ分散性の観察に供し、また、放出するときのミキサー内部への密着度合いを観察した。別途、同じく硫黄と加硫促進剤を除く成分を１．７リットルの密閉型ミキサーで５分間混合し、１６０℃に達したときに放出した。このマスターバッチに硫黄と加硫促進剤を加えて８インチのオープンロールで混練してゴム組成物を得た。次いで、このゴム組成物を１５ｃｍ×１５ｃｍ×０．２ｃｍの金型中で１６０℃、２０分間プレス加硫して試験片（ゴムシート）を作製し、これを耐摩耗性試験に供した。また、上記配合物をキャップトレッドに用いて、サイズ１８５／６５Ｒ１４の試験タイヤを作製し、制動試験に供した。
【００１２】
試験法
１）シリカ分散性：　加硫系と硫黄を混合する前に放出した混練ゴム組成物の破断面におけるシリカの分散性について目視にて観察し、以下の４点法によって評価した。点数が高いほど、分散性が良好である。
４点：目視可能なシリカの不良分散塊が全く見られず、均一分散している状態。
３点：均一に分散しているが、目視可能なシリカの不良分散塊が数個／１０ｃｍ２で散見される状態。
２点：均一に分散しているが、目視可能なシリカの不良分散塊が１０〜１００個／１０ｃｍ２で散見される状態。
１点：不良分散塊が無数にあり、０．５ｍｍ以上の不良分散塊も多数存在し、表面から粉が見える状態。
【００１３】
２）混合加工性：　加硫系と硫黄を混合する前の混練ゴム組成物の放出時におけるミキサー内部への密着度合いを目視にて観察し、以下の４点法によって加工性を評価した。点数が高いほど、密着少なく、加工し易い。
４点：全くミキサー内部に密着せず、ゴムまとまりもよく、簡単にミキサーより出てくる状態。
３点：若干ミキサー内部に密着するが、自然にミキサーより出てくる状態。
２点：かなりミキサーに密着し、ばらばらの状態で何とかミキサーより出せる状態。
１点：ミキサー内部に一面に完全に密着して、自然にはミキサーより出てこない状態。
【００１４】
３）耐摩耗性：　ランボーン摩耗試験機（岩本製作所製）を用いて、温度２０℃、スリップ率５０％の条件で摩耗減量を測定し、比較例１を１００として指数表示した。数値が大なるほど、耐摩耗性が良好であることを示す。
【００１５】
４）ウェット制動性：　試験タイヤ４本を排気量１８００ｃｃの乗用車に装着して、散水したアスファルト路面上で初速度１００ｋｍ／時間からの制動距離を測定し、比較例１を１００として指数表示した。数値が大なるほど、ウェット制動性が良好であることを示す。
【００１６】
実施例１〜２および比較例１〜６
結果を表１に示す。
【表１】
2004051797.tif 000002
【００１７】
【発明の効果】
以上の結果によると、本発明のシリカ多量配合系のゴム組成物では、シリカ分散性、混合加工性が良好で、その耐摩耗性およびウェット制動が優れていることが判る。よって、このゴム組成物は、タイヤトレッド用ゴム組成物として極めて有用である。